FR 2727972 A1 19960614 FR 9414353 A 19941213 COMPOSITION D'ENSIMAGE POUR FILS DE VERRE, PROCÉDÉ UTILISANT CETTE COMPOSITION ET PRODUITS RÉSULTANTS La présente invention concerne une composition d'ensimage pour fils de verre, ladite composition réagissant au rayonnement ultraviolet ou à un faisceau d'électrons. La présente invention concerne également un procédé de production de fils de verre ensimés utilisant la composition précédemment mentionnée, ainsi que les fils de verre ensimés obtenus et les composites réalisés à partir desdits fils. La fabrication de fils de verre se fait de façon connue à partir de filets de verre fondu s'écoulant des orifices d'une ou plusieurs filières. Ces filets sont étirés mécaniquement sous forme de filaments continus, puis les filaments sont rassemblés en un ou plusieurs fils de base, lesquels fils sont ensuite collectés sur des supports en mouvement ou subissent d'autres traitements avant collecte selon les applications recherchées. Avant leur rassemblement sous forme de fils, les filaments sont revêtus d'un ensimage par passage sur un organe ensimeur alimenté en continu. Ce dépôt d'ensimage est nécessaire à l'obtention des fils et permet l'association des fils avec d'autres matières, telles que des matières organiques et/ou inorganiques pour réaliser des composites. L'ensimage, en effet, joue en premier lieu un rôle de lubrifiant et protège les fils de l'abrasion résultant du frottement à grande vitesse des fils sur divers organes tels que des organes de guidage, lors du procédé précédemment cité. L'ensimage assure également, dans la plupart des cas, I'intégrité des fils susmentionnés, c'est-à-dire la liaison des filaments qui les constituent entre eux. Cette intégrité obtenue notamment après polymérisation et/ou réticulation de l'ensimage déposé sur les fils, est généralement recherchée dans les applications textiles où les fils sont soumis à de fortes contraintes mécaniques. En effet, si les filaments constituant les fils sont peu solidaires les uns des autres, ils se rompent plus facilement au cours de telles applications et viennent perturber le fonctionnement des machines textiles. De façon générale, I'intégrité des fils est souvent recherchée, les fils non intègres étant considérés comme difficiles à manipuler. L'ensimage confère par ailleurs aux fils la possibilité d'être associés à différentes matières à renforcer en vue de la réalisation de pièces composites, en facilitant le mouillage et/ou l'imprégnation des fils par les matières à renforcer et en aidant à la création de liaisons entre lesdits fils et lesdites matières. De la qualité de l'adhérence de la matière aux fils et de l'aptitude au mouillage et/ou à l'imprégnation des fils par la matière dépendent notamment les propriétés mécaniques des composites obtenus à partir de ladite matière et desdits fils. L'adéquation des ensimages aux procédés utilisés implique la recherche de compositions d'ensimage suffisamment stables, notamment sous filière, et compatibles avec les vitesses d'étirage des filaments devant les traverser. Notamment, les ensimages employés ne doivent pas être source de phénomènes de cisaillement trop importants dus aux vitesses élevées des filaments (étirés à la vitesse de plusieurs dizaines de mètres par seconde) et ne doivent pas poser de problèmes de mouillage de la surface desdits filaments auxdites vitesses. A ces considérations techniques s'ajoutent des considérations économiques et la facilité de mise en oeuvre des ensimages. Pour cette dernière raison notamment, la plupart des ensimages actuellement utilisés sont des ensimages aqueux simples à manipuler, mais devant être déposés en grandes quantités sur les filaments pour être efficaces. Ces ensimages comprennent de l'eau en quantité importante (90 % en poids de l'ensimage pour des raisons de viscosité notamment, ceci conduisant à des fils ensimés contenant de 6 à 12 % en poids d'eau), ce qui oblige à prévoir une étape de séchage des fils avant toute utilisation desdits fils pour renforcer des matières organiques et/ou inorganiques, I'eau pouvant nuire à la bonne adhérence entre lesdits fils et lesdites matières.Ces séchages sont longs et couteux, doivent être adaptés aux conditions de fabrication des fils (ils dépendent par exemple de la composition d'ensimage utilisée, de la masse des fils à sécher...) et leur efficacité n'est pas toujours optimale (notamment au niveau des enroulements de fils ou des nappes de fils entremêlés appelées mats ). De plus, lorsqu'ils sont faits sur des enroulements finis de fils, ils entrainent des risques de migration irrégulière et/ou sélective des composants de l'ensimage au sein des enroulements (les ensimages aqueux ayant déjà tendance, dès le dépôt d'ensimage, à se répartir sur les fils de façon irrégulière du fait de leur nature), auxquels viennent s'ajouter dans certains cas des phénomènes de coloration des fils ou de déformation des enroulements. La déformation des enroulements s'observe également en l'absence de séchage, sur les enroulements à bords droits (stratifils) de fils fins (c'est-à-dire des fils présentant un titre de l'ordre de 300 à 600 tex ou moins? revêtus d'ensimages aqueux, lesdits enroulements présentant une tenue généralement insuffisante (la tenue de tels enroulements ne pouvant être obtenue que pour des angles de croisure importants difficiles à obtenir dans les procédés traditionnels de réalisation de fils ensimés. Par angle de croisure, il faut entendre l'angle qui existe entre les spires de fil appartenant à deux couches consécutives et dont la bissectrice est contenue dans un plan perpendiculaire à l'axe de l'enroulement). Quelques rares brevets proposent des solutions pour réduire les problèmes de séchage des filaments ou fils ensimés en recourant à des ensimages non aqueux mais les ensimages décrits dans ces brevets font généralement appel à des solvants organiques délicats à manipuler et pouvant nuire à la santé des personnes se trouvant alentour parce que toxiques, et/ou posent des problèmes de viscosité qu'il convient de résoudre en chauffant lesdits ensimages (US 4 604 325) ou en rajoutant des agents adéquats (US 4 609591). Le brevet EP-B1 243 275 décrit un ensimage sous forme de solution ou d'émulsion éventuellement aqueuse comprenant au moins un oligomère mono ou polyinsaturé et un photoamorceur (du type radicalaire), cet ensimage réagissant aux rayonnements ultraviolet et étant utilisé en combinaison avec un procédé particulier. Selon ce procédé, I'ensimage est déposé sur des filaments pendant l'opération de fibrage, les filaments sont rassemblés en fils, puis les fils sont soumis à un rayonnement ultraviolet sur une partie de leur trajet avant d'être bobinés, de manière à polymériser l'ensimage et éviter le collage des spires des enroulements obtenus entre elles, ledit collage rendant le dévidage des fils difficile. Un tel procédé est intéressant car il permet d'obtenir des fils intègres et directement manipulables.Cependant, I'ensimage polymérisé et/ou réticulé empêche le glissement des filaments les uns par rapport aux autres au sein des fils obtenus, cette absence de mobilité des filaments les uns par rapport aux autres étant préjudiciable à la coupe des fils (les fils éclatant à la coupe par cassure de l'ensimage et perdant alors de leur intégrité) et pouvant éventuellement poser quelques problèmes dans les applications textiles où les fils utilisés doivent être à la fois intègres et souples (la souplesse des fils ensimés étant directement liée à la souplesse de l'ensimage et à la quantité d'ensimage déposée). II convient de noter également que la perte au feu des fils obtenus est relativement élevée et que le taux de conversion obtenu après polymérisation et/ou réticulation de l'ensimage excède difficilement 75 %. Or, il est souhaitable que les ensimages, après polymérisation et/ou réticulation présentent un taux de conversion important (ce taux correspondant au rapport entre le taux de fonctions ayant réagi dans l'ensimage après polymérisation et/ou réticulation et le taux de fonctions réactives dans l'ensimage avant polymérisation et/ou réticulation) pour garantir l'obtention de fils de verre ensimés de qualité constante (un ensimage présentant un faible taux de conversion étant en effet susceptible d'évoluer de manière incontrôlée dans le temps) et pour garantir une perte minimale d'ensimage dans les applications textiles ou les fils sont soumis à de fortes contraintes mécaniques. De plus, dans certains cas, un taux de conversion élevé contribue à l'amélioration de caractéristiques des fils telles que des caractéristiques mécaniques. Un autre ensimage réagissant aux rayonnements ultraviolets est donné à titre d'exemple dans le brevet EP 570 283 décrivant un procédé de fabrication d'un fil ensimé au cours duquel l'irradiation des fils se fait sur les enroulements de fils pendant l'opération de bobinage. L'ensimage comprend essentiellement un mélange d'acrylates et de N vinylpyrrolidone et un photoamorceur radicalaire et les fils de verre ensimés obtenus présentent de bonnes caractéristiques mécaniques et un taux de conversion important du fait d'un temps d'irradiation plus long dans le procédé.Par ailleurs, la perte au feu des fils obtenus est faible mais l'intégrité des fils n'est pas totalement satisfaisante. II est permis de penser que cette intégrité pourrait être améliorée en augmentant la quantité d'ensimage déposée sur les fils (donc la perte au feu), cependant une telle solution apparaît économiquement peu avantageuse et pourrait conduire à des fils ensimés présentant une rigidité trop importante. La présente invention a pour objet une composition d'ensimage améliorée, ne présentant pas les inconvénients précédemment mentionnés, ladite composition étant destinée à revêtir des fils de verre et étant apte à polymériser et/ou réticuler sous l'action d'un rayonnement ultraviolet ou d'un faisceau d'électrons, ladite composition rendant les fils ensimés aisément manipulables et conférant aux fils une souplesse compatible avec les traitements ultérieurs des fils, ladite composition conférant une bonne intégrité aux fils après polymérisation et/ou réticulation et à perte au feu faible, et présentant également après polymérisation et/ou réticulation un taux de conversion important, ladite composition protégeant en outre efficacement les fils de l'abrasion, conférant aux fils la possibilité d'être associés à différentes matières à renforcer en vue de la réalisation de pièces composites présentant de bonnes propriétés mécaniques, étant particulièrement stable, notamment sous filière, et étant compatible avec les vitesses d'étirage des filaments. La présente invention a également pour objet un procédé amélioré de fabrication de fils de verre ensimés, ainsi que des fils de verre ensimés de manipulation facile et présentant des caractéristiques améliorées, lesdits fils étant aptes à renforcer efficacement des matières organiques et/ou inorganiques pour la réalisation de composites. La composition d'ensimage selon l'invention est constituée d'une solution de viscosité inférieure ou égale à 0,4 Pa.s (400 cP) comprenant moins de 5 % en poids de solvant et comprenant au moins un système de base polymérisable et/ou réticulable sous l'action d'un rayonnement ultraviolet ou d'un faisceau d'électrons, ledit système de base comprenant au moins un composant de masse moléculaire inférieure à 750 présentant au moins une fonction réactive époxy et comprenant au moins 60 % en poids d'un ou plusieurs composants de masse moléculaire inférieure à 750 présentant au moins une fonction réactive choisie parmi les fonctions suivantes : époxy, hydroxy, vinyléther, acrylique et méthacrylique. Dans une forme préférée de la composition selon l'invention, celle-ci comprend en outre au moins un photoamorceur cationique. L'invention concerne aussi un procédé de production de fils de verre ensimés selon lequel on étire une multiplicité de filets de verre fondu, s'écoulant d'une multiplicité d'orifices disposés à la base d'une ou plusieurs filières, sous la forme d'une ou plusieurs nappes de filaments continus, puis on rassemble les filaments en un ou plusieurs fils que l'on collecte sur un support en mouvement, ledit procédé consistant à déposer à la surface des filaments en cours d'étirage et avant rassemblement des filaments en fils la composition d'ensimage précédemment définie. Dans un mode de réalisation avantageux du procédé selon l'invention, la composition d'ensimage est soumise à l'action d'un rayonnement ultraviolet ou d'un faisceau d'électron en présence d'au moins un photoamorceur cationique après dépôt de ladite composition sur les filaments. L'invention concerne encore des fils revêtus d'un ensimage présentant la composition précédemment définie et/ou obtenus selon le procédé ci-dessus mentionné et les composites obtenus à partir desdits fils. Dans la composition selon l'invention, les solvants éventuels sont essentiellement des solvants organiques nécessaires à la mise en solution de certains composés polymérisables et/ou réticulables. La présence de ces solvants en quantité limitée ne requiert pas de traitements particuliers pour les éliminer ; dans la majeure partie des cas, les ensimages selon l'invention sont, de surcroît, totalement dénués de solvant, c'est-à-dire de composés jouant uniquement un rôle de solvant dans la solution. Du fait de sa faible viscosité, la composition selon l'invention est compatible avec les conditions d'obtention des fils de verre imposées par le procédé direct, c'est-à-dire qu'elle peut être utilisée de façon satisfaisante quelle que soit la vitesse d'étirage des filaments amenés à la traverser (plusieurs dizaines de mètres par seconde) et le diamètre desdits filaments (généralement compris entre 5 et 24 micromètres). La composition d'ensimage selon l'invention présente également une vitesse de mouillage sur le fil compatible avec la vitesse d'étirage des fils. Par système de base polymérisable et/ou réticulable sous l'action d'un rayonnement ultra violet ou d'un faisceau d'électrons selon l'invention, il faut comprendre le ou les composés indispensables à l'ensimage et ayant pour fonction essentielle de participer à la structure de l'ensimage, ces composés étant aptes à polymériser et/ou réticuler sous l'action d'un rayonnement ultraviolet ou d'un faisceau d'électrons. Le système de base représente généralement au moins 60 % en poids de la composition d'ensimage selon l'invention et, de préférence, il représente entre 70 et 100 % en poids de ladite composition. Dans la suite de la description, des simplifications sont faites afin d'alléger le texte. Ainsi, par polymérisable et polymérisation il faut entendre respectivement polymérisable et/ou réticulable et polymérisation et/ou réticulation ; par sous U.V. ou E.B. et par irradiation U.V. ou exposition E.B. , il faut entendre respectivement sous l'action d'un rayonnement ultraviolet ou d'un faisceau d'électrons et irradiation par un rayonnement ultraviolet ou exposition à un faisceau d'électrons . De préférence et dans la plupart des cas selon l'invention, le ou les composants de masse moléculaire inférieure à 750 présents dans le système de base de la composition selon l'invention et présentant au moins une des fonctions citées dans la définition de l'invention sont de masse moléculaire inférieure à 500. De même, dans la plupart des cas selon l'invention et de façon particulièrement préférée, ce ou ces composants sont des monomères (mono ou polyfonctionnels comme explicité ultérieurement), mais le système de base peut également comprendre des composants de masse moléculaire inférieure à 750 sous forme d'oligomères ou de polymères à fonctions partiellement polymérisées comprenant une ou plusieurs fonctions réactives parmi celles précédemment citées.Le système de base de la composition selon l'invention comprend au moins 60 % en poids d'un ou plusieurs composants de masse moléculaire inférieure à 750 présentant une ou plusieurs fonctions réactives parmi celles précédemment citées et peut comprendre jusqu'à 100 % en poids du ou desdits composants. En plus du ou des composants de masse moléculaire inférieure à 750 précités, le système de base de la composition selon l'invention peut comprendre un ou plusieurs autres composés polymérisables sous U.V. ou E.B., notamment un ou plusieurs composants de masse moléculaire plus élevée présentant au moins une fonction réactive époxy et/ou hydroxy et/ou vinyléther et/ou acrylique et/ou méthacrylique. Selon un mode de réalisation préféré de l'invention, le système de base de la composition selon l'invention est constitué d'un ou plusieurs composants présentant au moins une fonction réactive époxy et/ou hydroxy et/ou vinyléther et/ou acrylique et/ou méthacrylique (étant entendu que ledit système comprend, de toutes façons, au moins un composant de masse moléculaire inférieure à 750 présentant au moins une fonction réactive époxy et comprend au moins 60 % en poids d'un ou plusieurs composants de masse moléculaire inférieure à 750 présentant au moins une fonction réactive choisie parmi les fonctions : époxy, hydroxy, vinyléther, acrylique et méthacrylique). Dans un mode de réalisation également avantageux et préféré de la présente invention, le système de base de la composition selon l'invention est constitué d'un ou plusieurs composants de masse moléculaire inférieure à 750. Selon un autre mode de réalisation préféré de la présente invention, le système de base comprend entre 40 et 100 % en poids et de préférence, entre 60 et 100 % en poids d'un ou plusieurs composants de masse moléculaire inférieure à 750 présentant au moins une fonction réactive époxy. Le ou les composants à fonction(s) époxy et/ou hydroxy et/ou vinyléther et/ou acrylique et/ou méthacrylique pouvant être utilisés dans le système de base de la composition selon l'invention peuvent présenter une (composants monofonctionnels) ou plusieurs fonctions réactives identiques (composants polyfonctionnels) ou différentes parmi les fonctions époxy, hydroxy, vinyléther, acrylique et méthacrylique (un composant de masse moléculaire inférieure à 750 du système de base peut par exemple présenter à la fois une fonction réactive époxy et une fonction réactive hydroxy). De préférence, dans le système de base, la proportion de composant(s) monofonctionnel(s) est comprise entre 0 et 40 % en poids du système de base, la proportion de composant(s) polyfonctionnel(s) est comprise entre 60 et 100 % en poids du système de base et la proportion de composant(s) comprenant plus de deux fonctions réactives identiques choisies parmi celles précédemment citées est comprise entre 0 et 60 % en poids du système de base (dans le cas notamment où le système de base comprend uniquement des composants présentant au moins une fonction époxy cycloaliphatique, la proportion de composants comprenant plus de deux fonctions époxy cycloaliphatiques est préférentiellement nulle). Les composants à fonction(s) réactive(s) époxy pouvant être utilisés dans le système de base de la composition d'ensimage selon l'invention sont par exemple des composants comprenant de une à quatre fonctionnalités oxiranne greffées sur des groupements alkyle, cycloalkyle, aromatique Ces composants peuvent être des composants monofonctionnels tels que des alkyl glycidyl éthers ou des alkyl époxydes à chaîne aliphatique C4, C8, C9, C10, C12 C13, C14, C16... OU des crésyl-, ou phényl-, ou nonylphényl-, ou p-tertbutyl phényl-, ou 2-éthylhexyl-, etc..., glycidyl éthers ou époxydes, des limonènes époxydes, des cyclohéxènes monoxydes (ces derniers étant des époxy cycloaliphatiques), etc... Ces composants peuvent également être des composants difonctionnels tels que des 1,4 butanediol-, ou néopentylglycol-, ou résorcinol-, ou cyclohexane diméthanol-, ou 1,6 hexanediol-, ou dibromonéopentylglycol-, etc... diglycidyl éthers ou époxydes, des dérivés diépoxydés des bisphénols A ou F, des 3,4-époxycyclohexylméthyl-3,4-époxycyclohexane carboxylates, des bis-(3,4-époxycyclohexyl) adipates (ces deux derniers époxy étant des époxy cycloaliphatiques), des polyglycol diépoxydes, des diglycidyl esters de l'anhydride hexahydrophtalique, etc... Ces composants peuvent également être des composants présentant plus de deux fonctions réactives identiques tels que des triméthyloléthane-, ou triméthylolpropane-, etc... triglycidyléthers, des triglycidyl éthers d'huile de palme, des tétra (paraglycidoxyphényl) éthanes, des polyglycidyl éthers d'un polyol aliphatique, des polybutadiènes époxydés (contenant éventuellement des fonctions hydroxy, vinyle, acrylate résiduelles), des résines époxyphénol novolaques, ou époxy crésol novolaques, etc... Les composants à fonction(s) réactive(s) hydroxy pouvant être utilisés dans le système de base de la composition selon l'invention sont essentiellement des alcools ou des polyols et peuvent servir en tant que flexibilisants et/ou réticulants (ils augmentent alors le taux de réticulation de l'ensimage) en fonction de leur conformation spatiale et du nombre de leurs groupements réactifs. Ces composants hydroxy peuvent consister en des caprolactones polyols ou leurs dérivés, en des polyols dérivés de l'éthylène glycol ou du propylène glycol, en des triméthylolpropanes éthoxylés ou propoxylés, en des pentaérythrytols éthoxylés ou propoxylés, en des polyoxypropylène tétrols, etc... De préférence, la proportion, dans le système de base de la composition selon l'invention, de composant(s) présentant au moins une fonction réactive hydroxy mais ne présentant pas de fonction réactive époxy n'excède pas 40 % et de préférence 30 % en poids dudit système de base, lesdits composants pouvant notamment ralentir la cinétique de polymérisation et/ou de réticulation de l'ensimage. De préférence également le taux, dans le système de base, de composant(s) présentant au moins une fonction réactive époxy est au moins égal au taux de composant(s) présentant au moins une fonction réactive hydroxy mais ne présentant pas de fonction réactive époxy. Les composants à fonction(s) réactive(s) vinyléther pouvant être utilisés dans le système de base de la composition selon l'invention peuvent influer sur la souplesse de l'ensimage polymérisé et/ou réticulé. Ces composants vinyléthers peuvent être par exemple des composants monofonctionnels tels que des hydroxyalkylvinyléthers et notamment le 4-hydroxybutylvinyléther, des monomères esters aliphatiques ou aromatiques à terminaisons éther vinylique, en particulier ceux issus d'acides tels que l'acide adipique, des 1,4 cyclohexane diméthanol monovinyléthers, des butanediol monovinyléthers, des isobutylvinyléthers, des triéthylène glycol monovinyléthers, des octadecylvinyléthers, des uréthanes alkylvinyléthers, des uréthanes phénylvinyléthers... ou peuvent être par exemple des composants polyfonctionnels tels que des cyclohexane diméthanol-, ou triéthylèneglycol-, ou diéthylèneglycol-, etc... divinyléthers, des oligomères uréthanes aliphatiques ou aromatiques à terminaisons vinyléthers, etc... De préférence, la proportion, dans le système de base de la composition selon l'invention, de composant(s) présentant au moins une fonction réactive vinyléther mais ne présentant pas de fonction réactive époxy n'excède pas 40 % en poids dudit système de base. Les composants à fonction(s) réactive(s) acrylique et/ou méthacrylique pouvant être utilisés dans le système de base de la composition d'ensimage selon l'invention peuvent être des acrylates ou méthacrylates aliphatiques, des acrylates ou méthacrylates aromatiques, des acrylates ou méthacrylates porteurs de substitutions halogénées (les halogènes en question pouvant être le fluor, le chlore, le brome), etc... A titre d'exemple, ces composants peuvent être des composants monofonctionnels acryliques ou méthacryliques et notamment des acrylates ou méthacrylates aliphatiques tels que des n-hexyl, ou cyclohexyl-, ou octyl-, ou isodecyl-, ou lauryl-, ou stéaryl-, ou isobornyl-, etc... acrylates ou méthacrylates, des acrylates ou méthacrylates aromatiques tels que des 2 phénoxy éthyl-, ou benzyl- , etc... acrylates ou méthacrylates, ou encore des alkyl-, ou tétrahydrofurfuryl-, ou 2 éthoxyéthyl-, ou 2 méthoxyéthyl-, ou 2 (2 éthoxy éthoxy) éthyl-, ou glycidyl-, ou 2 hydroxyéthyl carbamate d'isopropyl-, ou 2 hydroxyéthyl carbamate de n-butyl-, ou 2 hydroxyéthyl oxazolidone-, etc... acrylates ou méthacrylates, des fluoroalkyl acrylates, etc... Ces composants peuvent également être des composants polyfonctionnels acryliques ou méthacryliques et notamment des triéthylène glycol-, ou éthylène glycol-, ou tétraéthylène glycol-, ou polyéthylène glycol 200 à 600-, ou 1-3 butylène glycol-, ou 1-4 butanediol-, ou diéthylène glycol-, ou 1-6 hexanediol-, ou néopentyl glycol-, ou bisphénol A éthoxylé-, ou diéthylcarbonate-, etc... diacrylates ou diméthacrylates, des diols diacrylates ou diméthacrylates à chaine aliphatique C14-C5, alkoxylés ou non, des tris (2hydroxy éthyl isocyanurate)-, ou pentaérythrytol-, ou triméthylolpropane-, etc... triacrylates ou triméthacrylates, des pentaérythrytol-, ou ditriméthylolpropane-, etc... tétraacrylates ou tétraméthacrylates, des dipentaérythrytol-, etc... pentaacrylates ou pentaméthacrylates, des tétrabromobisphénol A diacrylates, etc... II convient de remarquer que les composants précédemment cités peuvent être classés en deux catégories les composants dont la polymérisation se fait par voie cationique, c'est-à-dire les composants à fonction(s) réactive(s) époxy et/ou hydroxy et/ou vinyléther ; et les composants dont la polymérisation se fait par voie radicalaire, c'est-à-dire notamment les composants à fonction(s) réactive(s) acrylique et/ou méthacrylique. De manière générale, les compositions d'ensimage selon l'invention comprenant à la fois des composants polymérisables par voie cationique et des composants polymérisables par voie radicalaire sont plus souples après polymérisation (mais confèrent également une intégrité légèrement plus faible aux fils) que les compositions comprenant uniquement des composants polymérisables par voie cationique.Ces premières compositions plus adaptées au revêtement de fils destinés à des applications textiles tandis que ces dernières compositions conviennent principalement au revêtement de fils destinés à être coupés. Avantageusement, selon l'invention, la proportion de composant(s) du système de base pouvant subir une polymérisation par voie radicalaire est inférieure à 60 % en poids du système de base et, de préférence, inférieure à 40 % en poids du système de base. Selon un mode de réalisation de l'invention, la composition d'ensimage comprend, comme indiqué précédemment, un photoamorceur cationique. Ce photoamorceur permet la polymérisation de l'ensimage par irradiation U.V. ou exposition E.B. et peut donc se trouver dans la composition selon l'invention et/ou être apporté à ladite composition par l'intermédiaire d'une matière (par exemple un liant ou une matière à renforcer) associée aux fils de verre ensimés avant polymérisation, comme illustré ultérieurement dans le procédé selon l'invention. A titre d'exemple, le ou les photoamorceurs cationiques pouvant être utilisés dans la composition d'ensimage selon l'invention peuvent être des sels de diazonium tels que l'aryldiazonium tétrafluoroborate, des sels de diaryliodonium tels que le diaryliodonium hexafluoro arseniate, des sels de triarylsulfonium tels que le triarylsulfonium hexafluoroantimoniate, le triarylsulfonium hexafluorophosphate, le triarylsulfonium hexafluoroarseniate..., des sels de triarylsélénium, ou encore des sels de dialkylphénacylsulfonium, des sels de ferrocénium, des alpha-sulfonyloxy cétones, des silylbenzyl éthers... et sont de préférence des sels de triarylsulfonium. Ces photoamorceurs sont, en général, associés à des composés jouant éventuellement le rôle de solvants, tels que le carbonate de propylène ou le gamma-butyrolactone.De préférence, le taux de photoamorceurs cationiques présents dans la composition d'ensimage ou apportés à ladite composition pour permettre une bonne polymérisation est compris entre 1 et 5 % en poids de ladite composition. Sous U.V. ou E.B., le ou les photoamorceurs cationiques absorbant l'énergie des photons du rayonnement libèrent des espèces cationiques induisant la polymérisation du ou des composants à fonction(s) époxy et, le cas échéant, du ou des composants à fonction(s) hydroxy et/ou vinyléther, et, éventuellement, libèrent des radicaux libres induisant, le cas échéant, la polymérisation du ou des composants à fonction(s) acrylique(s) et/ou métacrylique(s), et permettent ainsi la polymérisation de l'ensimage. En plus d'un photoamorceur cationique, la composition d'ensimage selon l'invention peut également comprendre, dans le cas particulier où ladite composition comprend au moins un composant polymérisable par voie radicalaire, au moins un photoamorceur radicalaire, notamment quand le photoamorceur cationique utilisé ne libère pas de radicaux libres et/ou quand le taux de composés réagissant par voie radicalaire dépasse environ 40 % en poids du total des composés polymérisables sous U.V. ou E.B., la présence de ce photoamorceur radicalaire n'étant cependant pas indispensable. Le photoamorceur radicalaire peut consister notamment en une ou des cétones aromatiques telles que la 2-hydroxy 2-méthyl 1-phényl propane 1 bonne, la 1hydroxy cyclohéxyl phényl cétone, etc...Son taux est proportionnel au taux de composés polymérisables par voie radicalaire présents dans l'ensimage et n'excède pas 8 % en poids de l'ensemble desdits composés. Outre le système de base et, le cas échéant, le ou les photoamorceurs, la composition d'ensimage selon l'invention peut également comprendre des additifs en faible quantité, ces additifs donnant des propriétés particulières à la composition d'ensimage mais ne participant pas de manière essentielle à la structure de l'ensimage, contrairement au système de base. Même si ces additifs sont à distinguer du système de base, ils peuvent être néanmoins polymérisables sous U.V. ou E.B. comme les composés du système de base. La composition selon l'invention peut notamment comprendre, à titre d'additif(s), au moins un agent de couplage permettant d'accrocher l'ensimage sur le verre, la proportion d'agents de couplage au sein de l'ensimage n'excédant pas 15 % en poids. Les agents de couplage pouvant être utilisés présentent de préférence une masse moléculaire inférieure à 500 et ne portent pas de fonctions aminées primaires ou secondaires, lesdites fonctions donnant des réactions parasites avec les composants à fonction(s) époxy présents dans l'ensimage et pouvant neutraliser les espèces cationiques (par exemple les acides de Lewis) libérées par les photoamorceurs cationiques.Les agents de couplage peuvent consister en des silanes tels que le gammaglycidoxypropyltriméthoxysilane, le gamma-méthacryloxypropyltriméthoxysilane, le triméthoxysilane polyéthoxylé-propoxylé, le gamma-acryloxypropyltriméthoxysilane, le vinyle triméthoxysilane, etc... Les agents de couplage peuvent également consister en des titanates ou des zirconates, ou encore en des siloxannes. La composition selon l'invention peut également comprendre, à titre d'additif(s), au moins un agent filmogène jouant uniquement un rôle d'agent de glissement et facilitant le fibrage, dans des proportions n'excédant pas 15 % en poids et de préférence 10 % en poids. La présence d'agent(s) filmogène(s) empêche notamment un frottement important des filaments sur le dispositif de dépôt d'ensimage lorsque les filaments sont fins et étirés à grande vitesse (plus de 40 m/s), ces agents étant cependant coûteux et pouvant entrainer une diminution des caractéristiques mécaniques des composites.Ces agents de fibrage peuvent consister en des silicones ou des siloxannes fonctionnalisés époxy ou non, en des dérivés de silicones tels que des huiles de silicone, en des polysiloxannes... et peuvent, par exemple, consister en un glycidyl(n)polydiméthyl siloxanne, un alpha-oméga acryloxypolydiméthyl siloxanne, etc... La composition selon l'invention peut également comprendre, à titre d'additif(s), au moins un agent de mise en oeuvre textile jouant essentiellement un rôle de lubrifiant, la proportion d'agents textiles au sein de la composition n'excédant pas 10 % en poids et, de préférence, 5 % en poids. Les agents textiles pouvant être utilisés sont préférentiellement des esters gras (éventuellement éthoxylés ou propoxylés) tels que des palmitates d'isopropyle, des palmitates de cétyle, des stéarates d'isobutyle ou d'isopropyle, des las rates de décyle, etc... ou des dérivés des glycols (notamment des dérivés de l'éthylène ou du propylène glycol) tels que des adipates d'éthylène glycol, des polyéthylène glycols ou des polypropylène glycols de poids moléculaire inférieur à 2000, etc... L'ensimage peut également comprendre, à titre d'additif(s), au moins un agent d'adaptation aux matières à renforcer, dans le cas des matières cimentaires notamment. La composition d'ensimage selon l'invention protège efficacement les fils de l'abrasion, est stable sous filière, compatible avec les vitesses d'étirage des filaments et ne nécessite pas le recours à une opération de séchage. La stabilité de la composition d'ensimage peut encore être accrue lorsque ladite composition ne comprend pas de photoamorceur cationique. Aussi peutil être intéressant d'utiliser la composition d'ensimage selon l'invention ne comprenant pas de photoamorceur cationique et de n'apporter à ladite composition le ou lesdits photoamorceurs que lorsque les fils ensimés sont prêts à être soumis à un rayonnement ultraviolet ou à un faisceau d'électrons visant à polymériser et/ou à réticuler l'ensimage. II convient de noter que lorsque la composition selon l'invention est déposée sur les filaments en cours d'étirage, elle se répartit très rapidement sur leur surface et forme un véritable film de protection pour chacun d'entre eux. Le fil obtenu par rassemblement des filaments et revêtu de ladite composition non encore polymérisée et non réticulée (c'est-à-dire non encore soumise à un rayonnement ultraviolet ou à un faisceau d'électrons) est ainsi constitué d'un faisceau de filaments gainés qui peuvent glisser les uns sur les autres, ce fil présentant alors une souplesse importante, particulièrement avantageuse dans le cas où ce fil est destiné à être coupé, le gainage des filaments offrant en outre une protection supplémentaire contre l'abrasion. II convient de remarquer que le fil non polymérisé et non réticulé ne présente pas une intégrité au sens ordinaire du terme, c'est-à-dire qu'il n'est pas constitué de filaments fixés entre eux grâce, notamment, à une liaison par collage provoquée par un ou plusieurs constituants de l'ensimage telle que peuvent la provoquer des agents filmogènes présents en quantité importante dans un ensimage. Malgré cela, les fils revêtus de la composition d'ensimage selon l'invention non encore polymérisée et non réticulée sont aisément manipulables et, lorsqu'ils sont bobinés sous forme d'enroulements, peuvent facilement être extraits desdits enroulements sans avoir subi au préalable de traitement de polymérisation de l'ensimage. Les fils revêtus de la composition d'ensimage non encore polymérisée et non réticulée selon l'invention ont par ailleurs une très bonne aptitude au mouillage et à l'imprégnation par des matières à renforcer, I'imprégnation plus rapide permettant un gain de productivité et les composites obtenus à partir de tels fils présentant un aspect plus homogène et certaines propriétés mécaniques améliorées. L'intégrité proprement dite des fils est obtenue après polymérisation de la composition d'ensimage par irradiation U.V. ou exposition E.B. Cette intégrité est recherchée au niveau des fils devant subir de fortes contraintes mécaniques lors de leur mise en oeuvre (applications textiles) ou au niveau des fils coupés destinés à renforcer des matières organiques et/ou inorganiques ; il est préférable, dans de tels cas, d'effectuer la polymérisation de l'ensimage avant respectivement la mise en oeuvre des fils dans des applications textiles ou l'association des fils coupés avec une matière à renforcer. L'intégrité obtenue après polymérisation de 'ensimage selon l'invention est importante alors que le taux d'ensimage polymérisé et/ou réticulé sur les fils est relativement faible (la perte au feu des fils ensimés selon l'invention n'excédant pas 3 % en poids comme indiqué ultérieurement). La quantité d'ensimage selon l'invention devant être déposé sur les fils pour être efficace est à ce sujet peu importante et permet cependant d'obtenir des fils présentant de très bonnes caractéristiques, dont l'intégrité.Cette intégrité, à perte au feu faible, obtenue en utilisant une composition selon l'invention comprenant au moins un photoamorceur cationique est meilleure que l'intégrité obtenue dans les mêmes conditions en utilisant la plupart des compositions d'ensimage traditionnelles réagissant sous U.V. ou E.B., et notamment en utilisant une composition telle que celle décrite dans le brevet EP 570 283. A titre indicatif, il est intéressant de préciser que l'intégrité obtenue pour une perte au feu de 1 % avec les compositions d'ensimage selon l'invention comprenant (ou auxquelles a été apporté) au moins un photoamorceur cationique, correspond a une intégrité obtenue pour une perte au feu de 2,5 % avec une composition similaire mais comprenant uniquement des composants réagissant par voie radicalaire et des photoamorceurs radicalaires. La composition d'ensimage selon l'invention présente également après polymérisation un taux de conversion plus élevé que celui obtenu dans les mêmes conditions pour les ensimages traditionnels réagissant sous U.V. ou E.B. En effet, dans les ensimages traditionnels, notamment les ensimages comprenant des composés polymérisables par voie radicalaire et des photoamorceurs radicalaires, I'arrêt de la polymérisation intervient dès la fin de l'irradiation U.V. ou de l'exposition E.B. par consommation des radicaux libres formés. Dans la composition d'ensimage selon l'invention, les acides de Lewis issus de la décomposition du photoamorceur subsistent et permettent la poursuite de la polymérisation. De préférence, les fils ensimés selon l'invention sont soumis à une phase de mûrissement après polymérisation afin de permettre l'obtention de fils revêtus d'un ensimage présentant un taux de conversion particulièrement élevé. La composition d'ensimage selon l'invention confère également aux fils revêtus de cet ensimage la possibilité d'être associés à différentes matières à renforcer en vue de la réalisation de pièces composites présentant de bonnes propriétés mécaniques. La composition d'ensimage selon l'invention confère en effet aux fils une bonne compatibilité avec les matières à renforcer, notamment avec les matières organiques et en particulier avec les matières époxy, mais également avec les matières minérales telles que les matières cimentaires. Elle permet également l'imprégnation des fils ensimés par la matière à renforcer, cette imprégnation étant facilitée dans le cas des fils revêtus de la composition selon l'invention sous sa forme non polymérisée et non réticulée.La composition d'ensimage est particulièrement adaptée pour la production de fils continus collectés sous forme de stratifils, de gateaux, de cops, de mats..., ou pour la production de fils coupés, ces différents fils étant composés de filaments de diamètre pouvant aller de 5 à environ 24 microns. II convient de noter que la composition d'ensimage selon l'invention est adaptée à la production de fils fins (de titre allant notamment de 68 à 1 36 tex), ces fils étant principalement collectés sous forme de gâteaux ou de cops mais pouvant également être collectés sous forme de stratifils (contrairement aux ensimages aqueux traditionnels) et est adaptée à la production de fils de verre de titre plus important, tous ces fils pouvant etre destinés à diverses applications telles que des applications textiles ou de renforcement. La composition d'ensimage selon l'invention est déposée avantageusement au cours du procédé tel que précédemment défini selon l'invention sur des filaments destinés à être rassemblés en fils puis est polymérisée et/ou réticulée sous U.V. ou E.B., I'irradiation U.V. ou l'exposition E.B. pouvant être effectuée à différents stades du procédé. L'irradiation ou l'exposition peut notamment se faire pendant le procédé direct de production des fils après dépot de l'ensimage sur les filaments et avant collecte des fils ensimés. L'irradiation ou l'exposition peut également se faire pendant la collecte des fils ensimés, de même qu'elle peut se faire après l'opération de collecte, préalablement ou simultanément à la réalisation d'un composite par association des fils ensimés à une matière organique. De préférence, la composition d'ensimage selon l'invention déposée sur les filaments comprend déjà au moins un photoamorceur cationique. Cependant, dans des modes de réalisation de l'invention, ledit amorceur peut ne pas se trouver dans la composition d'ensimage initialement déposée sur les fils et n'être apporté à ladite composition qu'ultérieurement avant irradiation U.V. ou exposition E.B., comme indiqué déjà précédemment. Dans le cas où la composition d'ensimage déposée sur les filaments selon le procédé de l'invention comprend au moins un photoamorceur cationique, I'irradiation U.V. ou l'exposition E.B. peut se faire au niveau des filaments ensimés ou au niveau des fils ensimés sur une partie de leur trajet avant collecte, sur le modèle des procédés respectivement décrits dans les brevets US 4 042 360 et EP 243 275. Dans le cas également où la composition d'ensimage déposée sur les filaments comprend au moins un photoamorceur cationique et où les fils obtenus selon le procédé de l'invention sont collectés sous forme d'enroulements, I'irradiation U.V. peut se faire sur les enroulements pendant l'opération de bobinage sur le modèle du procédé décrit dans le brevet EP 570 283. L'irradiation U.V. ou l'exposition E.B. avant collecte des fils ou sur des enroulements de fils ensimés est particulièrement préférée dans le cas où les fils sont destinés à des applications textiles, afin de conférer aux fils, avant leur mise en oeuvre, une intégrité suffisante par collage. II convient de noter que les fils obtenus après rassemblement des filaments peuvent non seulement être collectés sous forme d'enroulements sur un support en rotation mais peuvent également être collectés sur des supports récepteurs en translation. Notamment, les fils peuvent être projetés par un organe servant également à les étirer, vers la surface de collecte se déplaçant transversalement à la direction des fils projetés en vue d'obtenir une nappe de fils continus entremêlés appelée mat , auquel cas l'irradiation U.V. ou l'exposition E.B. peut se faire non seulement avant collecte comme décrit précédemment (I'ensimage déposé sur les filaments comprenant alors au moins un photoamorceur cationique), mais également pendant la collecte, sur les fils répartis sur la surface de collecte après la projection desdits fils sur ladite surface. Le cas échéant, un liant (ce liant pouvant, éventuellement, comprendre et apporter à l'ensimage un photoamorceur cationique) peut avoir été pulvérisé sur le mat avant irradiation U.V. ou exposition E.B. de l'ensemble et l'irradiation ou l'exposition peut permettre de polymériser et/ou réticuler à la fois le liant et l'ensimage. Les fils obtenus après rassemblement des filaments peuvent également être coupés avant collecte par un organe servant également à les étirer, les fils coupés étant collectés sur des supports récepteurs en translation, auquel cas l'irradiation U.V. ou l'exposition E.B. se fait préférentiellement au niveau des fils coupés (I'ensimage déposé sur les filaments comprenant dans ce cas avantageusement au moins un photoamorceur cationique), par exemple entre l'organe de coupe et le support récepteur et/ou sur le support récepteur et/ou entre un premier support récepteur et un second support récepteur... Les fils ensimés obtenus par le procédé selon l'invention peuvent également être collectés sans avoir été soumis à un rayonnement ultraviolet ou à un faisceau d'électrons, I'irradiation U.V. ou l'exposition E.B. se faisant ultérieurement. Notamment, les fils peuvent être collectés sous forme d'enroulements, puis être extraits desdits enroulements pour subir des traitements supplémentaires (par exemple pour être coupés par un organe servant également à les entrainer mécaniquement), I'irradiation ou l'exposition pouvant se faire sur les fils avant, pendant ou après le ou les traitements supplémentaires (notamment pour la coupe, I'irradiation ou l'exposition peut se faire entre l'organe de coupe et l'organe de collecte des fils coupés ou sur l'organe de collecte...). Les fils ensimés selon l'invention, lorsqu'ils sont destinés à renforcer une matière organique, peuvent également être collectés sans avoir été soumis à un rayonnement ultraviolet ou à un faisceau d'électrons, puis être irradiés ou exposés après association avec une matière organique lors de la réalisation d'un composite, ladite matière organique comprenant, dans le cas où l'ensimage déposé sur les filaments ne comprend pas de photoamorceur cationique et éventuellement dans le cas où il en contient, au moins un photoamorceur cationique, et apportant ledit photoamorceur audit ensimage lors de l'association des fils ensimés à ladite matière.Selon la matière organique utilisée et éventuellement le ou les amorceurs et/ou catalyseurs... se trouvant dans ladite matière, I'irradiation U.V. ou l'exposition E.B. peut s'accompagner d'un traitement thermique ou d'un autre traitement par un rayonnement actinique etc... L'irradiation U.V. ou exposition E.B. peut également se faire après association des fils de verre ensimés et d'une matière organique de la façon suivante : après étirage, les filaments de verre sont enduits de la composition d'ensimage selon l'invention et rassemblés en fils alors que simultanément on extrude et on entraine une matière organique thermoplastique, les trajets suivis par les fils de verre et la matière organique convergeant l'un vers l'autre avant que ladite matière et lesdits fils ne soient rassemblés en au moins un fil ou ruban composite, ledit fil ou ruban composite étant soumis à un rayonnement ultraviolet ou à un faisceau d'électrons sur une partie de son trajet avant collecte. Ce procédé de fabrication d'un fil ou ruban composite se fait par exemple sur le modèle du procédé décrit dans le brevet EP 0 367 661. Les fils de verre revêtus de l'ensimage selon l'invention et/ou obtenus selon le procédé de l'invention sont revêtus d'un ensimage non polymérisé et non réticulé, ou d'un ensimage polymérisé et/ou réticulé après irradiation U.V. ou exposition E.B. Ces fils sont, comme indiqué précédemment, aisément manipulables, même avant polymérisation de l'ensimage les revêtant, et présentent, après polymérisation, des caractéristiques d'intégrité et un taux de conversion de l'ensimage améliorés. De plus, comme explicité précédemment, les fils ensimés selon l'invention peuvent être avantageusement associés à différentes matières à renforcer ou utilisés dans diverses applications telles que des applications textiles. Les fils de verre ensimés selon l'invention présentent une perte au feu avantageusement inférieure à 3 % et de préférence inférieure à 2 %. La faible quantité d'ensimage déposée sur le fil permet de réduire considérablement les problèmes de collage entre fils, notamment lorsqu'ils sont collectés sous forme d'enroulements, permet également une meilleure ouverture du fil lors de l'imprégnation par une matière à renforcer et est économiquement avantageuse. Les fils de verre obtenus selon l'invention peuvent, après collecte, se trouver sous différentes formes nécessitant ou non des manipulations supplémentaires des fils, ces manipulations se faisant avant ou après l'irradiation U.V. ou l'exposition E.B. des fils ensimés. Les fils de verre ensimés selon l'invention peuvent ainsi se présenter sous forme de fils continus, de fils coupés, peuvent avoir été assemblés sous forme de tresses, de rubans, de mats ou de réseaux, tissés ou non... Les fils de verre ensimés selon l'invention peuvent également subir d'autres traitements (application de liant...) avant et/ou après polymérisation et/ou collecte. Les composites avantageusement obtenus par association d'au moins des fils de verre selon l'invention et d'au moins une matière organique et/ou inorganique, présentent de bonnes propriétés mécaniques comme illustré ciaprès dans les exemples. D'autres avantages et caractéristiques de l'invention apparaîtront ultérieurement à la lumière des exemples suivants illustrant les compositions d'ensimage selon l'invention et les caractéristiques des fils revêtus de l'ensimage selon l'invention ou les caractéristiques des composites comprenant lesdits fils. EXEMPLE 1 Dans cet exemple, des filaments sont revêtus de l'ensimage de composition suivante exprimée en pourcentages pondéraux Composants du système de base de masse moléculaire inférieure à 750 # mélange à base de 3,4-époxycyclohexylméthyl-3,4-époxycyclohexane carboxylate 1) 34,0 % # mélange à base d'époxyde monofonctionnell2 > 31,5 % # mélange à base d'époxyde difonctionnel cycloaliphatique(3) 16,0 % Photoamorceur cationique. mélange de triarylsulfonium hexafluoroantimoniate (50 %) et de carbonate de propylène (50 %)14 4,0 % Additifs: # agent de couplage gamma-méthacryloxypropyl triméthoxysilanel5) 10,0 % agent textile adipate d'éthylèneglycol(6) 4,5 % La composition d'ensimage présente une viscosité de 52. 10-3 Pa.s (52 cP) à 25 C. Les filaments revêtus d'ensimage sont rassemblés en fils, lesquels sont bobinés pendant 2100 secondes sur des supports appelés cops et sont soumis pendant le bobinage à un rayonnement U.V. émis par un tube à vapeur de mercure d'une puissance de 1 20 watts par centimètre linéaire de tube, chaque couche de fil étant exposée directement au rayonnement pendant environ 1 seconde. Les fils sont ensuite extraits des cops pour mesurer leur force de rupture en traction dans les conditions définies par la norme ISO 3341. Les résultats sont rapportés dans le tableau comparatif I en annexe donnant également le titre et la perte au feu des fils obtenus. A partir des fils obtenus, des plaques composites à fils parallèles sont réalisées conformément à la norme NF 57152. La résine renforcée est la résine polyester M 402 commercialisée sous cette référence par la Société CIBA GEIGY à laquelle on ajoute, pour 100 parts en poids de résine polyester, 20 parts d'un assouplisseur commercialisé sous la référence F 8010 C par la société CRAY-VALLEY, 1 6,5 parts de styrène et 1,5 parts d'un accélérateur commercialisé sous la référence THM 60 par la société CIBA-GEIGY. Les propriétés mécaniques présentées par ces plaques, en flexion et en cisaillement, sont mesurées respectivement selon les normes ISO 1 78 et ISO 4585. Ces propriétés sont mesurées avant vieillissement et après immersion de ces plaques dans l'eau à 980C pendant 24 h. Les résultats obtenus sur 8 à 10 éprouvettes sont rapportés dans le tableau comparatif Il en annexe donnant le taux de verre en poids des plaques réalisées, le type de résine utilisée pour les plaques, la contrainte de rupture en flexion, pour le taux de verre précité et pour un taux de verre ramené à 100%, avant et après vieillissement, et la contrainte de rupture en cisaillement avant et après vieillissement. Les écarts types sont indiqués entre parenthèses. EXEMPLE 2 A partir des fils obtenus dans l'exemple 1, des plaques composites sont réalisées comme dans l'exemple 1, la résine renforcée étant cette fois la résine époxy CY 205 commercialisée sous cette référence par la société CIBA GEIGY, à laquelle on ajoute, pour 100 parts en poids de résine époxy, 32 parts en poids d'un durcisseur commercialisé sous la référence HT 972 par la société CIBA-GEIGY. Les propriétés mécaniques des plaques obtenues sont mesurées comme décrit dans l'exemple 1, avant vieillissement et après immersion des plaques dans l'eau à 98 C pendant cette fois 72 heures et sont rapportées dans le tableau comparatif Il en annexe. EXEMPLE 3 Dans cet exemple, des filaments sont revêtus de l'ensimage de composition suivante, exprimé en pourcentages pondéraux Composants du système de base de masse moléculaire inférieure à 750 triméthylol propane triglycidyl éther(7) 35,0 % crésylglycidyl éther 26,0 % 3,4-époxycyclohexylméthyl-3,4-époxycyclohexane carboxylate 15,0 % Photoamorceur cationique mélange de triarylsulfonium hexafluoroantimoniate (50 %) et de carbonate de propylène (50 %)(4) 4,0 % Additifs:: agent de couplage gamma(dialkoxyphényl) propyltriméthoxy silane10} 10,0 % agent filmogène a, #-glycidoxy-alkylpolydiméthylsiloxane(11) 10,0 % La composition d'ensimage en question présente une viscosité de 64.10-3 Pa.s (64 cP) à 2000. Les filaments revêtus de la composition d'ensimage sont rassemblés en fils, lesquels fils sont ensuite coupés par un organe servant à les étirer, les fils étant collectés sur un convoyeur en mouvement et soumis sur ledit convoyeur à un rayonnement ultraviolet émis par un tube à vapeur de mercure d'une puissance de 80 watts par centimètre linéaire de tube, le temps d'exposition de chacun des fils coupés étant de l'ordre de 5 secondes. Le diamètre filamentaire des fils obtenus est de 14 pu, leur titre est de 136 tex et leur perte au feu est de 2 % en poids. EXEMPLE 4 Des fils ensimés et irradiés sont obtenus de la même façon que dans l'exemple 1, la composition d'ensimage utilisée étant cependant la suivante (en pourcentages pondéraux) Composants du système de base de masse moléculaire inférieure à 750 1,2 époxyhexadécane(12) 20,0 % # triméthylolpropane triglycidyléther(7) 25,0% 3,4-époxycyclohexylméthyl-3,4-époxycyclohexanecarboxylate(9) 18,0 % 1,4-cyclohexane diméthanol divinyléther03) 20,0 % Photoamorceur cationique mélange de triarylsulfonium hexafluoroantimoniate (50 %) et de carbonate de propylène (50 %)(4) 4,0 % Additif agent de couplage gamma-méthacryloxypropyltriméthoxysilane(5) 8,0 % agent textile stéarate d'isobutyle 5,0 % La composition d'ensimage présente une viscosité de 40.103 Pa.s (40 cP) à 250C. Les caractéristiques des fils obtenus sont déterminées comme dans l'exemple 1 et rapportées dans le tableau comparatif I. EXEMPLE 5 Des fils ensimés et irradiés sont obtenus comme dans l'exemple 1, les fils étant cependant bobinés pendant 1800 secondes sur des supports de façon à donner des enroulements appelés gâteaux et la composition d'ensimage utilisée étant cependant la suivante (pourcentages pondéraux): Composants du système de base de masse moléculaire inférieure à 750 1,2-époxyhexadécane(12) 13,0 % mélange à base d'époxyde difonctionnel cycloaliphatique(3) 20,0 % triéthylène glycol divinyl éther(15) 30,0 % Composant du système de base de masse moléculaire supérieure à 750 polyglycidyl éther d'huile de palme04) 20,0 % Photoamorceur cationique mélange de triarylsulfonium hexafluoroantimoniate (50 %) 4,0 % et de carbonate de propylène (50 %)(4 Additifs agent de couplage gamma-méthacryloxypropyltriméthoxysilane(5) 8,0 % agent textile adipate d'éthylène glycol(6) 5,0 % La composition d'ensimage en question présente une viscosité de 48.10-3 Pa.s (48 cP) à 220C. Les caractéristiques des fils obtenus sont déterminées comme dans l'exemple 1 et rapportées dans le tableau comparatif Des plaques composites sont réalisées de la même façon que dans l'exemple 2 et les propriétés mécaniques de ces plaques mesurées dans les mêmes conditions que dans l'exemple 2 sont rapportées dans le tableau comparatif Il en annexe. EXEMPLE 6 Des fils ensimés et irradiés sont obtenus comme dans l'exemple 1, les fils étant cependant bobinés pendant 1200 secondes sur des gâteaux et la composition d'ensimage étant cependant la suivante (en pourcentages pondéraux) Composants du système de base de masse moléculaire inférieure à 750 triméthylol propane triglycidyl éther(7) 20,0 % # 3,4-époxycyclohéxylméthyl-3,4-époxycyclohexanecarboxylate(9) 25,0 % 1,2-époxyhexadécane(12) 16,0 % 1,6 hexanediol diacrylate06) 25,0 % Photoamorceur cationique mélange de triarylsulfonium hexafluoroantimoniate (50 %) 4,0 % et de carbonate de propylène (50 %)(4) Additif : : # agent de couplage triméthoxysilane polyéthoxylé(17) 10 % La composition d'ensimage présente une viscosité de 52. 10-3 Pa.s (52 cP) à 200C. Les caractéristiques des fils obtenus sont déterminées comme dans l'exemple 1 et rapportées dans le tableau comparatif I. A partir des fils obtenus, des plaques composites sont réalisées de la même façon que dans l'exemple 1 et les propriétés mécaniques de ces plaques mesurées dans les mêmes conditions que dans l'exemple 1 sont rapportées dans le tableau comparatif Il. EXEMPLE 7 A partir des fils obtenus dans l'exemple 6, des plaques composites sont réalisées comme dans l'exemple 2 et les propriétés mécaniques de ces plaques mesurées dans les mêmes conditions que dans l'exemple 2 sont rapportées dans le tableau comparatif Il. EXEMPLE 8 Des fils ensimés et irradiés sont obtenus comme dans l'exemple 1, la composition d'ensimage étant cependant la suivante (pourcentages pondéraux) Composants du système de base de masse moléculaire inférieure à 750 triméthylol propane triglycidyl éther(7) 20,0 % # 3,4-époxycyclohexylméthyl-3,4-époxycyclohéxanecarboxylate(9) 20,0 % triéthylène glycol divinyl éther(15) 15,0 % lauryl acrylate 13,0 % N vinyl pyrrolidone 15,0 % Photoamorceur cationique mélange de triarylsulfonium hexafluoroantimoniate (50 %) et de carbonate de propylène (50 %)(4) 4,0% Additifs :: # agent de couplage triméthoxysilane polyéthoxylé(17) 8,0% agent textile adipate d'éthylène glycol(6) 5,0 % La composition d'ensimage présente une viscosité de 44.103 Pa.s (44 cP) à 250C. Les caractéristiques des fils obtenus sont déterminées comme dans l'exemple 1 et rapportées dans le tableau comparatif I. A partir des fils obtenus, des plaques composites sont réalisées comme dans l'exemple 1 et les propriétés mécaniques de ces plaques mesurées comme dans l'exemple 1 sont rapportées dans le tableau comparatif Il. EXEMPLE 9 A partir des fils obtenus dans l'exemple 8, des plaques composites sont réalisées comme dans l'exemple 2 et les propriétés mécaniques de ces plaques mesurées dans les mêmes conditions que dans l'exemple 2 sont rapportées dans le tableau comparatif Il. EXEMPLE COMPARATIF I Des fils ensimés et irradiés sont obtenus comme dans l'exemple 1, la composition d'ensimage étant cependant la suivante (pourcentages pondéraux) phénoxy acrylate(19) 20,0 % ester acrylate(20) 20,0 % triméthylolpropane triacrylate triéthoxylé 14,0 % silicone hexaacrylate(22) 7,5 % # N vinyl pyrrolidone 20,0% # photoamorceur radicalaire 1-hydroxy cyclohexylphenylcétone(23) 10,0 % agent de couplage gamma-aminopropyltriéthoxysilane(24) 6,0 % agent textile adipate d'éthylène glycol(6) 2,5 % La composition d'ensimage présente une viscosité de 60.10-3 Pa.s (60 cP) à 200C. Les caractéristiques des fils obtenus sont déterminées comme dans l'exemple 1 et rapportées dans le tableau comparatif I. A partir des fils obtenus, des plaques composites sont réalisées comme dans l'exemple 2 et les propriétés mécaniques de ces plaques mesurées comme dans l'exemple 2 sont rapportées dans le tableau comparatif Il. EXEMPLE COMPARATIF II Des fils ensimés et soumis à un rayonnement ultraviolet sont obtenus de la même facon que dans l'exemple 6, la composition d'ensimage utilisée étant cependant la suivante (en pourcentages pondéraux) carbonate diacrylate(25) 14,5 % triméthylol propane triacrylate triéthoxylé(21) 19,0 % silicone hexaacrylate(22) 14,5 % # N vinyl pyrrolidone 33,0 % # photoamorceur radiculaire 1-hydroxy cyclohexylphénylcétone(23) 9,5% agent de couplage triméthoxysilane polyéthoxylé(17) 5,0 % agent textile adipate d'éthylène glycol 4,5 % La composition d'ensimage présente une viscosité de 40.103 Pa.s (40 cP) à 200C.Les caractéristiques des fils obtenus sont déterminées comme dans l'exemple 1 et rapportées dans le tableau comparatif I. A partir des fils obtenus, des plaques composites sont réalisées comme dans l'exemple 2 et les propriétés mécaniques de ces plaques mesurées comme dans l'exemple 2 sont rapportées dans le tableau comparatif Il. On observe dans les différents exemples précédents que les fils revêtus d'ensimage selon l'invention sont aisément manipulables, présentent une faible perte au feu, et présentent de bonnes propriétés de résistance à la traction. Il convient de noter à ce propos que, de façon remarquable et avantageuse, les propriétés de résistance à la traction des fils revêtus d'ensimage selon l'invention sont meilleures après vieillissement que celles obtenues avant vieillissement des fils ensimés. Les fils ensimés selon l'invention permettent d'obtenir des composites présentant des propriétés mécaniques au moins aussi bonnes, voire meilleures, que celles des composites obtenus à partir de fils revêtus d'ensimages comprenant uniquement des composants réagissant par voie radicalaire et des photoamorceurs radicalaires. Les fils de verre selon l'invention peuvent servir à diverses applications, par exemple à des applications textiles telles que la fabrication de chaînes par ourdissage, ou à des applications de renforcement telles que le renforcement de matières organiques (par exemple des matières plastiques) ou inorganiques (par exemple des matières cimentaires) pour obtenir des produits composites. Références: (1) Commercialise sous la référence. UVR 6100, par la société UNION CARBIDE (2) commercialisé sous la référence UVR 6200 . par la société UNION CARBIDE (3) commercialisée sous la référence. UVR 6379 @ par la société UNION CARBIDE (4) commercialisé sous la référence @ uvî 6974 s par la société UNION CARBIDE (S > commercialisé sous la référence. Silane A 174 par la société UNION CARBIDE (6) Commercialisé sous b référence .Uraplast S 5 672@ par la société D.S.M. (7 > commercialisé sous la référence Heloxy 5048. par b société SHELL (8) commercialisé sous la référence c Heloxy 62 par la société SHELL (9) commercialisée sous la référence. UVR 6110@ par la société UNION CARBIDE (10) Commercialise sous la référence . Silane A 11648 . par la société UNION CARBIDE (11) Commerciallsé sous la référence . Tego SI 2130 . par la société GOLDSCHMIDT (12) Commercialise sous la référence .UVR 6216@ par la société UNION CARBIDE (13) Commercialise sous la référence @ C.H.V.E. @ par la société INTERNATIONAL SPECIALITY PRODUCTS (14) commercialisé sous la référence c Heloxy 505. par la société SHELL (15) Commercialise sous la référence . D.V.E. 3 @ par la société INTERNATIONAL SPECIALITY PRODUCTS (16) Commercialise sous la référence . H.D.D.A. s par la société UNION CHIMIQUE BELGE (17) Commercialise sous la référence .Silane A 1230. par la société UNION CARBIDE (18) Commercialise sous la référence . SR 335 @ par la société CRAY-YALLEY (19) Commercialise sous la référence. SR 339 s par la société CRAY.vALLEY (20) Commercialisé sous la référence. SR 491 s par la société CRAY-VALLEY (21) Commercialisé sous la référence . SR 454 par b société CRAY-VALLEY (22) commercialisé sous b référence. Ebecryl 1360. par b société UNION CHIMIQUE BELGE (23) Commercialisé sous b référence. Irgacure 184. par b société CIBA-GEIGY (24) commercialisé sous la référence. Silane A 1100@ par la la société UNION CARBIDE (25) Commercialisé sous la référence CL 993. par b société AKCROS TABLEAU COMPARATIF I Ex. 1 Ex. 4 Ex. 5 Ex. 6 Ex. 8 Ex. comp. I Ex. comp. II Titre (tex) 70,7 70,6 67,5 | 70,6 | 67,2 68,8 70,4 Perte au feu (%) 0,9 1,2 1,1 1,3 1,1 1,3 1,1 Force de rupture en traction (N) 42,90 33,74 33,93 42,90 39,52 31,38 36,77 TABLEAU COMPARATIF II Ex. 1 Ex. 2 Ex. 5 Ex. 6 Ex. 7 Ex. 8 Ex. 9 Ex. comp I Ex. comp. II Taux de verre (%) 70,00 67,11 71,73 71,20 70,89 70,23 69,26 68,20 70,20 Résine utilisée polyester époxy époxy polyester époxy polyester époxy époxy époxy Contrainte de rupture en flexion (MPa) # Avant vieillissement 1184 1068 1129 1175 1131 1145 1087 941 999 # (39) - (30) (49) (17) (41) - (22) (24) # Après vieillissement 787 804 787 746 814 689 668 792 374 # (13) - (13) (23) (23) (17) - (12) (6) Contrainte de rupture en flexion pour 100 % de verre (MPa) # Avant vieillissement 2247 2063 2029 2175 2069 2163 2036 1822 1854 # (74) - (54) (91) (31) (77) - (43) (45) # Après vieillissement 1494 1554 1414 1381 1489 1302 1250 1533 694 # (25) - (23) (43) (42) (32) - (24) (11) Contrainte de rupture en cisaillement (Mpa) # Avant vieillissement 69,0 65,5 70,3 64,0 67,8 64,5 68,0 52,2 55,6 # (0,7) - (1,1) (0,5) (1,0) (0,7) - (1,0) (0,9) # Après vieillissement 33,6 48,4 40,8 29,0 43,1 28,7 47,0 42,0 # (0,4) - (1,3) (0,7) (0,7) (0,4) - (0,4) REVENDICATIONS 1. Composition d'ensimage constituée d'une solution de viscosité inférieure ou égale à 0,4 Pa.s comprenant moins de 5 % en poids de solvant et comprenant au moins un système de base polymérisable et/ou réticulable sous l'action d'un rayonnement ultraviolet ou d'un faisceau d'électrons, ledit système de base comprenant au moins un composant de masse moléculaire inférieure à 750 présentant au moins une fonction réactive époxy et comprenant au moins 60 % en poids d'un ou plusieurs composants de masse moléculaire inférieure à 750 présentant au moins une fonction réactive choisie parmi les fonctions suivantes : époxy, hydroxy, vinyléther, acrylique et méthacrylique. 2. Composition selon la revendication 1, caractérisée en ce que le système de base représente au moins 60 % en poids de ladite composition et, de préférence, de 70 à 100 % en poids de ladite composition. 3. Composition selon l'une des revendications 1 ou 2, caractérisée en ce que le système de base est constitué d'un ou plusieurs composants présentant au moins une fonction réactive époxy et/ou hydroxy et/ou vinyléther et/ou acrylique et/ou méthacrylique. 4. Composition selon l'une des revendications 1 à 3, caractérisée en ce que le système de base comprend moins de 60 % en poids d'un ou plusieurs composants présentant au moins une fonction acrylique et/ou méthacrylique. 5. Composition selon l'une des revendications 1 à 4, caractérisée en ce que le système de base comprend entre 0 et 40 % en poids de composant(s) monofonctionnel(s), entre 60 et 100 % en poids de composant(s) polyfonctionnel(s) et entre 0 et 60 % en poids de composant(s) présentant plus de deux fonctions réactives identiques. 6. Composition selon l'une des revendications 1 à 5, caractérisée en ce que le système de base est constitué d'un ou plusieurs composants de masse moléculaire inférieure à 750. 7. Composition selon l'une des revendications 1 à 6, caractérisée en ce qu'elle comprend en outre au moins un agent de couplage dans des proportions n'excédant pas 1 5 % en poids. 8. Composition selon l'une des revendications 1 à 7, caractérisée en ce qu'elle comprend en outre au moins un agent filmogène dans des proportions n'excédant pas 15 % en poids. 9. Composition selon l'une des revendications 1 à 8, caractérisée en ce qu'elle comprend en outre au moins un agent textile dans des proportions n'excédant pas 10 % en poids. 10. Composition selon l'une des revendications 1 à 9, caractérisée en ce qu'elle comprend, en outre, au moins un photoamorceur cationique. 11. Composition selon la revendication 10, caractérisée en ce qu'elle comprend en outre au moins un photoamorceur radicalaire. 12. Procédé de production de fils de verre ensimés selon lequel on étire une multiplicité de filets de verre fondu, s'écoulant d'une multiplicité d'orifices disposés à la base d'une ou plusieurs filières, sous la forme d'une ou plusieurs nappes de filaments continus, puis on rassemble les filaments en un ou plusieurs fils que l'on collecte sur un support en mouvement, ledit procédé consistant à déposer à la surface des filaments en cours d'étirage et avant rassemblement des filaments en fils une composition d'ensimage selon l'une des revendications 1 à 11. 1 3. Procédé selon la revendication 1 2, caractérisé en ce que les fils sont collectés sous forme d'enroulements sur un support en rotation. 14. Procédé selon la revendication 12, caractérisé en ce que les fils ensimés obtenus après rassemblement des filaments sont projetés par un organe servant également à les étirer vers une surface de collecte se déplaçant transversalement à la direction des fils projetés en vue d'obtenir une nappe de fils continus entremêlés. 1 5. Procédé selon la revendication 12, caractérisé en ce que les fils ensimés obtenus après rassemblement des filaments sont coupés avant collecte par un organe servant également à les étirer. 16. Procédé selon l'une des revendications 12 à 15, caractérisé en ce que la composition d'ensimage est soumise à l'action d'un rayonnement ultraviolet ou d'un faisceau d'électrons en présence d'au moins un photoamorceur cationique après dépôt de ladite composition sur les filaments. 1 7. Procédé selon la revendication 16, caractérisé en ce que les fils ensimés collectés sont mis en contact avec une matière organique à renforcer avant soumission de l'ensemble à un rayonnement ultraviolet ou à un faisceau d'électrons de façon à obtenir un composite. 1 8. Fils de verre ensimés, caractérisés en ce que les filaments qui les composent sont uniformément enduits d'une composition d'ensimage non polymérisée et non réticulée selon l'une des revendications 1 à 11. 1 9. Fils de verre ensimés, caractérisés en ce que les filaments qui les composent sont uniformément enduits d'une composition d'ensimage polymérisée et/ou réticulée, lesdits fils étant obtenus par le procédé selon la revendication 1 6. 20. Fils de verre ensimés selon l'une des revendications 18 ou 19, caractérisés en ce qu'ils présentent une perte au feu inférieure à 3 % et de préférence inférieure à 2 %. 21. Composite comprenant au moins une matière organique et/ou inorganique et des fils de verre ensimés, caractérisé en ce qu'il comprend au moins en partie des fils de verre ensimés selon l'une des revendications 18 à 20.